(57)【特許請求の範囲】
【請求項１】
電池である装置であって、
第１５族のカルコゲニドから形成された活物質を含むアノード、
カソード、及び
前記アノードと前記カソードの間に配置された電解質
を含み、前記電解質がマグネシウム化合物を含み、
前記電池が充電式マグネシウムイオン電池であり、マグネシウムイオンが充電及び放電サイクルの間、前記アノード及びカソードの間を移動する、装置。
【請求項２】
前記第１５族のカルコゲニドが、リン、ヒ素、アンチモン及びビスマスからなる群より選択される１つ又は複数の元素を含み、酸素、硫黄、セレン及びテルルからなる群より選択される１つ又は複数の元素をさらに含む化合物である、請求項１に記載の装置。
【請求項３】
前記活物質がビスマスカルコゲニドを含む、請求項１に記載の装置。
【請求項４】
前記ビスマスカルコゲニドが酸化ビスマスである、請求項３に記載の装置。
【請求項５】
前記充電式マグネシウムイオン電池が少なくとも３００ミリアンペア時／グラムのエネルギー密度を有する、請求項１に記載の装置。
【請求項６】
電池である装置であって、
第１の活物質を含む正極、
第２の活物質を含む負極、及び
前記正極と前記負極の間に配置された電解質
を含み、前記電解質がマグネシウム塩を含み、
前記第２の活物質が第１５族のカルコゲニドを含み、
前記電池がマグネシウムイオン電池であり、マグネシウムイオンが充電及び放電サイクルの間、アノード及びカソードの間を移動する、装置。
【請求項７】
前記負極が、バインダー、電気伝導性材料、及び第１５族のカルコゲニドの粒子を含む、請求項６に記載の装置。
【請求項８】
前記第１５族のカルコゲニドがビスマスカルコゲニドである、請求項６に記載の装置。
【請求項９】
前記ビスマスカルコゲニドが酸化ビスマスである、請求項８に記載の装置。
【発明の詳細な説明】
【技術分野】
【０００１】
本願は、２０１０年６月２１日付け出願の米国特許出願第１２／８１９，３２５号の優先権を主張するものであり、当該出願の内容はその参照により本明細書に含められる。
【０００２】
本発明は、電気化学デバイス、例えば電池、特には充電式電池、例えば充電式のマグネシウムイオン電池に関する。
【背景技術】
【０００３】
充電式電池、例えばリチウムイオン電池には、多くの商業的な用途がある。エネルギー密度は重要な特徴であり、より高いエネルギー密度が種々の用途にとって望ましい。
【０００４】
マグネシウムイオン電池におけるマグネシウムイオンは２個の電荷を運び、これはリチウムイオンの１個の電荷とは対照的である。改善された電極材料は、高いエネルギー密度の電池を開発するために非常に有用である。
【発明の概要】
【０００５】
本発明の例は、活物質を含む電極を有するマグネシウム系電池であって、該活物質が第１５族元素、例えばビスマス（Ｂｉ）を含むマグネシウム系電池を包含する。幾つかの例では、活物質は、第１５族元素のカルコゲニド、例えば第１５族元素、例えばリン、ヒ素、アンチモン又はビスマスの酸化物、硫化物、セレン化物又はテルル化物を含む。特定の例は、酸化ビスマスを含む活物質である。例えば、酸化ビスマスは、粒子、例えばミクロンスケール、サブミクロン又はナノスケールのＢｉ2Ｏ3粒子であることができる。例としては充電式のマグネシウムイオン電池が挙げられる。
【０００６】
本発明の例は、電気化学デバイス、例えば充電式のマグネシウムイオン電池のための改善された活物質を含む。新規の活物質が電池の正極又は負極において使用できる。
【０００７】
幾つかの代表的な例では、負極はマグネシウム金属であることができ、正極はビスマス及び／又は別の第１５族元素の化合物を含む活物質を含むことができる。正極は酸化ビスマスを含むことができる。正極は電子伝導性材料及び／又はバインダーをさらに含むことができる。
【０００８】
さらに代表的な例では、正極材料は従来の任意の活物質であることができ、負極は本発明の実施態様による新規の活物質、例えば第１５族の化合物を含むことができる。例えば、負極は酸化ビスマスを含むことができ、電子伝導性材料及び／又はバインダーをさらに含むことができる。
【０００９】
電池の例は、負極、正極、及び電解質層を含むことができる。電解質層は、電解質溶液に浸漬したセパレータによって提供することができる。電解質溶液は、マグネシウムイオン又は電池タイプによる他の活性イオンを含む。例えば、電解質は非水液体及びマグネシウム塩を含むことができる。
【００１０】
改善された活物質は、電気伝導性材料、例えば炭素、及びバインダー、例えばポリマーバインダーをさらに含むことができる。
【００１１】
マグネシウム系電池の例は、活物質を含む第１の電極、第２の電極、及び前記第１の電極と前記第２の電極の間に配置された電解質を含み、前記電解質はマグネシウム塩を含み、前記活物質は第１５族の化合物、例えば第１５族のカルコゲニド、例えばビスマス化合物、特には酸化ビスマスを含む。種々の例において、第１の電極は電池の正極又は負極のいずれであってもよい。
【００１２】
マグネシウムイオン電池の例は、活物質を含む正極、マグネシウム含有金属、例えば金属マグネシウム又はマグネシウム合金を含む負極、及び前記正極と前記負極の間に配置されたマグネシウム塩を含む電解質を含む。活物質は第１５族の化合物、例えば第１５族のカルコゲニド、例えばビスマス化合物、例えば酸化ビスマスを含む。
【００１３】
別のマグネシウムイオン電池の例は、第１の活物質を含む正極、第２の活物質を含む負極、及び前記正極と前記負極の間に配置された電解質を含み、前記電解質はマグネシウム塩を含む。活物質は第１５族の化合物、例えば第１５族のカルコゲニド、例えばビスマス化合物、特には酸化ビスマスを含む。第２の活物質は、電解質のマグネシウムイオンと電解相互作用することができる任意の金属を含むことができる。電極は活物質に加えてバインダーと電気伝導性材料を含むことができ、集電体上に支持することができる。
【図面の簡単な説明】
【００１４】
【図１】マグネシウム金属の負極、及び新規の活物質を含む正極を含むマグネシウムイオン電池を示す。
【図２】負極内部に新規の活物質を有するマグネシウムイオン電池を示す。
【図３Ａ】粒子サイズの関数としての、３回のサイクルについてのマグネシウム／酸化ビスマス半電池に関する充放電曲線を示す。
【図３Ｂ】粒子サイズの関数としての、３回のサイクルについてのマグネシウム／酸化ビスマス半電池に関する充放電曲線を示す。
【図３Ｃ】粒子サイズの関数としての、３回のサイクルについてのマグネシウム／酸化ビスマス半電池に関する充放電曲線を示す。
【発明を実施するための形態】
【００１５】
本発明の例は、電気化学デバイス、例えば電池、特には充電式電池を含む。例としては、マグネシウム系電池が挙げられ、マグネシウムイオン電池の電極内部の活物質として使用される材料に関する。特には、電池の例は、少なくとも１つの第１５族元素を含む電極活物質を含む。例えば、活物質は第１５族元素のカルコゲニドを含むことができる。本明細書に記載される改善された活物質は、電池の例のカソード及び／又はアノード内において使用することができる。
【００１６】
具体的な例では、限定するものではないが、マグネシウムイオン電池のための改善された活物質は酸化ビスマスを含む。
【００１７】
充電式マグネシウムイオン電池は、その高い容量密度のために高エネルギー電池システムであることが期待される。特には、リチウムイオン電池と比較した場合に、マグネシウムイオンはマグネシウムイオンあたり２個の電子を運ぶ。しかしながら、これまでは、高い容量密度の利点を十分に利用できる優れたカソード又はアノード活物質がなかった。
【００１８】
本発明の例では、第１５族元素を含む改善された活物質は充電式電池のための活物質材料として使用される。電極の例は、ビスマス、アンチモン又はリンからなる元素の群からの少なくとも１つの元素の化合物、例えばカルコゲニドを含む活物質を含む。代表的な例は、ビスマス、アンチモン、ヒ素又はそれらの幾つかの組み合わせのカルコゲニドである。好ましい活物質は、ビスマス、例えばビスマス化合物、例えばビスマスカルコゲニドを含む。新規の活物質の具体的な例は、第１５族元素のカルコゲニド、例えば第１５族元素の酸化物、硫化物、及びセレン化物を含む。カルコゲニドは、１つ又は複数の第１６族元素、例えば酸素、硫黄、セレン及びテルルの１つ又は複数を含むことができる。
【００１９】
改善された活物質の特定の例は酸化ビスマスを含む。例えば、酸化ビスマス（ＩＩＩ）Ｂ2Ｏ3は、改善された活物質において使用することができる。他の例としては、硫化ビスマス、セレン化ビスマス、酸化アンチモン、硫化アンチモン、セレン化アンチモン、酸化ヒ素、硫化ヒ素、セレン化アンチモン、１つ又は複数の第１５族元素のセレン化硫化物等の混合カルコゲニドなどが挙げられる。
【００２０】
活物質は、電気伝導性材料及びバインダーをさらに含むことができる。電気伝導性材料の例は、炭素粒子、例えばカーボンブラックを含む。バインダーの例はポリマーを含む。
【００２１】
図１は、改善された正極活物質を有する充電式マグネシウムイオン電池を示す。この電池は、マグネシウム金属を含む負極１０、電解質層１２、正極１４、集電体１６、負極ハウジング１８、正極ハウジング２０、及びシーリングガスケット２２を含む。電解質層１６は電解質溶液中に浸漬されたセパレータを含み、正極１４は集電体１６によって支持される。この例では、正極は、本発明の例による改善された活物質、導電性炭素、及びバインダーを含む。例えば、正極は酸化ビスマス、他の第１５族カルコゲニド又は他の第１５族化合物を含むことができる。
【００２２】
図２は、新規の活物質が充電式マグネシウム電池の負極において使用される別の例を示す。この電池は、負極３０、集電体３２、電解質層３４、正極３６、集電体３８、負極ハウジング４０、ガスケット４２、及び正極ハウジング４４を含む。電解質層３４は電解質溶液中に浸漬されたセパレータを含み、正極及び負極はそれぞれの集電体によって支持される。この例では、負極は、本発明の例による改善された活物質、導電性炭素、及びバインダーを含む。例えば、負極は酸化ビスマス、他の第１５族カルコゲニド又は他の第１５族化合物を含むことができる。正極は、このような充電式電池の正極において使用される従来の任意の活物質、例えば別の酸化物を含むことができ、導電性炭素及びバインダーをさらに含むことができる。充電式電池では、マグネシウムイオンは、充電／放電サイクルの間、第１及び第２の活物質間を移動する。
【００２３】
図３Ａ〜図３Ｃは、３つの酸化ビスマス電極に関する充放電曲線の比較を示す。全体として、これらの電極構成は、一貫して２回目のサイクル後に３００ｍＡ・時間／ｇを超えるエネルギー密度を示した。
【００２４】
図３Ａは２０ｎｍの平均粒径を有するナノスケールの酸化ビスマス粒子に関する充放電曲線を示す。図３Ｂは１００ｎｍの平均径を有するサブミクロンスケールの酸化ビスマス粒子に関する曲線を示す。図３Ｃは１０μｍの平均径を有するミクロンスケールの酸化ビスマス粒子に関する曲線を示す。
【００２５】
これらの図は、最初の３回のサイクルの間のマグネシウム／酸化ビスマス半電池に関する充放電曲線を示す。ナノスケール材料の第１サイクルの間（図３Ａ）、ナノスケールのＢｉ2Ｏ3粒子に基づく電極構成は６４１ｍＡｈ／ｇの放電容量を有していたが、容量の約４０％しか可逆的でなかった。第２及び第３サイクルでは、クーロン効率が約８０％まで徐々に改善し、３００ｍＡｈ／ｇ超の継続的に安定な放電容量がさらなるサイクルにおいて得られた。酸化ビスマスの場合、３００ｍＡｈ／ｇの容量は、立方センチメートルあたり２，０６１ミリアンペア時（ｍＡｈ／ｃｍ3）のリチウム金属に関する数字と比較すると、２，６７０ｍＡｈ／ｃｍ3に相当する。したがって、マグネシウム／酸化ビスマスシステムは、リチウムイオン電池に対して体積容量密度の観点で重要な潜在的利点を有する。
【００２６】
図３Ａ〜３Ｃに示される結果は、広い範囲の粒子サイズにわたって改善された特性が得られることを示している。これは、３００ミリアンペア時／グラム（ｍＡｈ／ｇ又はｍＡｈｇ-1）超のエネルギー密度が充電式マグネシウム電池に関して得られた初めてのことである。
【００２７】
したがって、改善された活物質は第１５族元素、例えばビスマスを含み、それはカルコゲニド、例えば酸化物、硫化物、セレン化物又はテルル化物の形態であることができる。改善された活物質は、電気化学デバイス、例えば充電式電池の正極又は負極において使用することができる。活物質は１つ又は複数の第１５族元素を含むことができ、例えば１つ又は複数の第１５族元素の酸化物、硫化物、セレン化物若しくはテルル化物（又はそれらの組み合わせ）を含むことができる。
【００２８】
充電式電池の例は、電解質層、例えばマグネシウムイオンを含む非水電解質層を含む。本明細書で記載される多くの例はマグネシウムイオン電池に関する。しかしながら、他の例は、他のアルカリ土類金属イオンに基づく電池、例えばカルシウムイオン系電池を含む。例として、アルミニウムイオン系電池を挙げることもできる。例えば、図１の電池は、適切な電解活性イオン種を含む電解質とともに、カルシウム金属又はアルミニウム金属を含む負極をそれぞれ含む。幾つかの例では、電池は複数の電解活性イオン種を用いて機能させることができる。本発明による改善された活物質を使用できる充電式イオン電池の他の例は、ベリリウムイオン、ストロンチウムイオン、及びバリウムイオン系電池を含む。
【００２９】
電解質層は、正極と負極の間の電気的遮蔽を維持するのを助けるセパレータを含むことができる。セパレータは、繊維、粒子、織物、多孔質シート、又は電極間の物理的な接触及び／又は短絡を低減するよう構成された他の材料の形態を含むことができる。セパレータは単一の部材であってもよいし、又は複数の別々のスペーサ部材、例えば粒子又は繊維を含んでいてもよい。電解質層は、電解質溶液を注入したセパレータを含むことができる。幾つかの例では、例えばポリマー電解質を用いて、セパレータを省くことができる。
【００３０】
電解質層は、非水溶媒、例えば有機溶媒、及び活性イオンの塩、例えばマグネシウム塩を含むことができる。マグネシウム塩によって提供されるマグネシウムイオンは１つ又は複数の活物質と電解相互作用する。電解質は、マグネシウムイオンを含むかさもなければそれを提供する電解質、例えばマグネシウム塩を含む非水又はプロトン性電解質であることができる。電解質は有機溶媒を含むことができる。マグネシウムイオンは、マグネシウムの塩若しくは錯体、又は任意の適切な形態として存在することができる。
【００３１】
電解質は、他の化合物、例えばイオン伝導性高めるための添加物を含むことができ、幾つかの例では、添加物として酸性又は塩基性の化合物を含むことができる。電解質は液体、ゲル又は固体であることができる。電解質はポリマー電解質、例えば可塑化ポリマーを含むポリマー電解質であることができ、マグネシウムイオンを注入するかさもなければそれを含むポリマーを含むことができる。幾つかの例では、電解質は溶融塩を含むことができる。
【００３２】
マグネシウム金属を含む負極を含む電池の例では、マグネシウムは、シート、リボン、粒子、又は他の物理的形態として存在することができる。マグネシウムは、実質的に純粋なマグネシウム金属として又は幾つかの他の形態で存在することができる。例えば、負極はマグネシウム含有金属、例えばマグネシウム合金を含むことができる。マグネシウム含有電極は、集電体によって支持することができる。
【００３３】
集電体は、電極が支持される金属又は他の電気伝導性シートを含むことができる。金属シートは、アルミニウム、銅、又は他の金属若しくは合金を含むことができる。幾つかの例では、金属ハウジングは集電体の機能を提供することができる。他の導電性材料、例えば電気伝導性ポリマーを集電体として使用してもよい。
【００３４】
電極で用いられるバインダーは、電極部材を結合することができる任意の材料を含むことができる。多くのバインダーは、電池の分野で公知であり、例えば種々のポリマーバインダーが公知でありかつ使用可能である。
【００３５】
活物質は粒子であることができ、例えば１ｎｍ〜１００μｍ、より好ましくは１ｎｍ〜２０μｍ、例えば１０ｎｍ〜１０μｍの平均（平均又は中央）径（又は他の類似の断面径）を有する粒子であることができる。幾つかの例では、粒子はナノスケールであり、例えば１ｎｍ〜１μｍ、例えば１ｎｍ〜１００ｎｍの平均（平均又は中央）径（又は他の類似の断面径）を有する。しかしながら、本発明は、いかなる特定の平均粒子サイズ又は粒子サイズ分布にも限定されない。
【００３６】
図１及び２で示されるような例はボタン電池の形態であることができる。しかしながら、本発明は特定の形態の電池には限定されない。本発明の例は、ボタン電池、他の円形電池、円筒形電池、矩形電池又は他の角柱電池などのような任意の適切な形態ファクターにおいて、並列及び／又は直列で電気的に接続された１つ又は複数のセルを有する電池を含む。同様に、装置の例は、クルクルと巻いた電池形態、電池とスーパーキャパシタの組み合わせ、及び／又は燃料電池などを含む。
【００３７】
本発明の例はまた、種々の電動装置、例えば家電機器、医療機器、電気若しくはハイブリッド自動車、又は本発明の例による電池を含む他の装置に関する。
【００３８】
第１５族化合物（例えば第１５族のカルコゲニド、例えばビスマス化合物、特には酸化ビスマス）を含む活物質は追加の元素成分を含むことができる。例としては、ビスマスと、希土類元素、遷移金属又は他の酸化物との混合酸化物が挙げられる。
【００３９】
活物質の例はまた、１つ又は複数の第１５族元素（例えばリン、ヒ素、アンチモン、及びビスマスから選択される１つ又は複数の元素）、及び１つ又は複数のカルコゲン（例えば酸素、硫黄、セレン、及びテルルから選択される１つ又は複数の元素）の化合物を含む。代表的な例としては、酸化物、セレン化物、硫化物、テルル化物、セレン化硫化物、セレン化テルル化物、硫化テルル化物などを含む。このような化合物は１つ又は複数の第１５族元素を含むことができ、１つ又は複数の他の金属をさらに含むことができる。好ましくは、活物質は動作温度で固体材料である。
【００４０】
本発明の例は、一次電池（非充電式、例えばマグネシウム電池）と二次電池（充電式、例えばマグネシウムイオン電池）の両方を含む。具体的な例は充電式のマグネシウムイオン電池を含む。マグネシウム系電池という用語は、一次電池と二次電池の両方、すなわちマグネシウム電池とマグネシウムイオン電池の両方を包含する。本発明の例は、従来のリチウムイオン充電式電池よりも高いエネルギー密度を有する充電式マグネシウムイオン電池を含む任意のマグネシウム系電池を含む。
【００４１】
電解質は任意の適切な方法によって製造することができる。例えば、ペーストは、活物質の粒子、バインダー、及び電子伝導性材料（例えば黒鉛炭素粒子又はカーボンブラック）から形成することができる。ペーストは、電気伝導性基材、例えば集電体上に堆積して必要に応じて熱処理することができる。
【００４２】
電池、例えば充電式マグネシウムイオン電池を製造する改善された方法は、電解質によって隔てられた第１及び第２の電極、第１５族化合物、例えば第１５族のカルコゲニド、例えばビスマス化合物、例えばビスマスカルコゲニド、例えば酸化ビスマスを含む少なくとも１つの電極を用意する工程を含む。
【００４３】
本発明は、上記の例示的な例には限定されない。上記の例は本発明の範囲を限定するものではない。その変更、構成要素の他の組み合わせ、及び他の使用を当業者であれば思い付くであろう。本発明の範囲は特許請求の範囲によって規定される。
【図１】
0005864563.tif 000002
【図２】
0005864563.tif 000003
【図３Ａ】
0005864563.tif 000004
【図３Ｂ】
0005864563.tif 000005
【図３Ｃ】
0005864563.tif 000006